Patent DE-102013209480-B4 (DE)
Title: Nass-chemisches Antireflexions- und Antifog-Beschichtungsverfahren mit verbesserter Prozessfähigkeit
Inventor: HUGENBERG NORBERT
IPC: B05D7/00
Filed: 2013-05-22
Granted: 2019-01-31
Abstract: Ein Verfahren zur Herstellung eines mehrschichtigen optischen Elements, umfassend
 (i) ein Aufbringen einer flüssigen Zusammensetzung C HC-1  durch Schleuderbeschichtung oder Tauch-Schleuderbeschichtung auf ein Substrat zur Ausbildung einer Hartschicht HC-1 mit einem Brechungsindex n HC-1 ,
 die flüssige Zusammensetzung CHC-1 umfassend:
 - ein hydrolysierbares funktionelles Organosilan, das zumindest einen an das Si-Atom gebundenen organischen Rest mit mindestens einer funktionellen Gruppe aufweist, wobei die funktionelle Gruppe Epoxy, Acryl, Methacryl, Acryloxy, Methacryloxy, Allyl oder Vinyl ist;
 und/oder
 ein Hydrolyse- und/oder Kondensationsprodukt des funktionellen Organosilans, und eine thermische Behandlung und/oder UV-Behandlung während und/oder nach dem Aufbringen der flüssigen Zusammensetzung C HC-1 , um eine Vernetzung der hydrolysierbaren funktionellen Organosilanmoleküle zu bewirken;
 (ii) nach Schritt (i) das Aufbringen zumindest einer flüssigen Zusammensetzung C R-LI-1  durch Schleuderbeschichtung oder Tauch-Schleuderbeschichtung zur Ausbildung mindestens einer die Lichtreflexion des Substrats modifizierenden Schicht R-LI-1 mit einem Brechungsindex n R-LI-1 , wobei n R-LI-1 <n HC-1 ,
 die flüssige Zusammensetzung CR-LI-1 umfassend:
 - ein hydrolysierbares funktionelles Organosilan, das zumindest einen an das Si-Atom gebundenen organischen Rest mit mindestens einer funktionellen Gruppe aufweist, wobei die funktionelle Gruppe Epoxy, Acryl, Methacryl, Acryloxy, Methacryloxy, Allyl oder Vinyl ist;
 und/oder ein Hydrolyse- und/oder Kondensationsprodukt des funktionellen Organosilans,
 - ein partikelförmiges anorganisches Material, das ein anorganisches Oxid mit porösen oder hohlen Partikeln, ein Oxyfluorid oder ein Fluorid ist, und eine thermische Behandlung und/oder UV-Behandlung während und/oder nach dem Aufbringen der flüssigen Zusammensetzung CR- LI-1 , um eine Vernetzung der hydrolysierbaren funktionellen Organosilanmoleküle zu bewirken;
 (iii) nach Schritt (ii) das Aufbringen einer flüssigen Zusammensetzung C AF-1  durch eine Schleuderbeschichtung oder Tauch-Schleuderbeschichtung zur Ausbildung einer hydrophilen Antifog-Beschichtung AF-1,
 die flüssige Zusammensetzung C AF-1  zumindest eine der folgenden hydrophilen Komponenten (a) und (b) oder ein Gemisch dieser Komponenten (a) und (b) umfassend:
 (a) ein hydrolysierbares funktionelles Organosilan, das zumindest einen an das Si-Atom gebundenen organischen Rest mit mindestens einer funktionellen Gruppe aufweist, wobei die funktionelle Gruppe Epoxy, Acryl, Methacryl, Acryloxy, Methacryloxy, Allyl oder Vinyl ist, und/oder ein Hydrolyse- und/oder Kondensationsprodukt des funktionellen Organosilans, sowie ein hydrophiles Polymer; und/oder
 (b) ein hydrolysierbares hydrophiles Organosilan, das zumindest einen an das Si-Atom gebundenen organischen Rest mit mindestens einer hydrophilen Gruppe aufweist, und/oder ein Hydrolyse- und/oder Kondensationsprodukt des hydrophilen Organosilans, wobei das hydrophile Organosilan zumindest einen an das Si-Atom gebundenen organischen Rest mit mindestens einer hydrophilen Gruppe aufweist, die hydrophile Gruppe eine Polyvinylpyrrolidon-, Polyoxyalkylen-, Poly(meth)acrylat-, Sulfonsäure- oder deren Salz oder eine Sulfonsäureestergruppe umfasst, und im Falle einer Polyoxyalkylengruppe eine Polyethoxy- oder Polypropoxygruppe diese linear oder verzweigt ist und 2 bis 30 Ethoxy- oder Propoxy-Einheiten umfasst;
 (iv) nach Schritt (iii) eine thermische Behandlung und/oder UV-Behandlung der aufgebrachten Schichten.